(57)【要約】【課題】焼き付きが少なく、低温から高温にわたって高い電圧保持率を持ち、高温高湿雰囲気下でも液晶パネル周辺部にＶthムラが発生しない液晶配向膜が得られる原料ポリイミド樹脂を得るのに適したジアミノ化合物及びその製造方法を提供する。【解決手段】一般式（１）で表されるジアミノ化合物。2005097318.tif 000013（式（１）中Ｒ11、Ｒ12、Ｒ13、Ｒ14、Ｒ21、Ｒ22、Ｒ23、Ｒ24はそれぞれ独立に水素または炭素数１から３の直鎖アルキル基であり、Ｒ11、Ｒ12、Ｒ13、及びＲ14、において少なくとも２つは水素であり、Ｒ21、Ｒ22、Ｒ23、及びＲ24、において少なくとも２つは水素であり、Ｒ25は炭素数１から１２の直鎖または分岐状のアルキル基であり、Ａは下記式（２）または（３）で表される結合基を表し、式（２）中Ｒ17は水素または炭素数１から８の直鎖または分岐状のアルキル基を表す。式（３）はメチレンを表す。）2005097318.tif 000014【選択図】  なし【特許請求の範囲】
【請求項１】
一般式（１）で表されるジアミノ化合物。
2005097318.tif 000008
（式（１）中Ｒ11、Ｒ12、Ｒ13、Ｒ14、Ｒ21、Ｒ22、Ｒ23、及びＲ24はそれぞれ独立に水素または炭素数１から３の直鎖アルキル基であり、Ｒ11、Ｒ12、Ｒ13、及びＲ14、において少なくとも２つは水素であり、Ｒ21、Ｒ22、Ｒ23、及びＲ24、において少なくとも２つは水素であり、Ｒ25は炭素数１から１２の直鎖または分岐状のアルキル基であり、Ａは下記式（２）または（３）で表される結合基を表し、式（２）中Ｒ17は水素または炭素数１から８の直鎖または分岐状のアルキル基を表す。式（３）はメチレンを表す。）
2005097318.tif 000009
【請求項２】
Ｒ11、Ｒ12、Ｒ13、及びＲ14、において少なくとも３つは水素であり、Ｒ21、Ｒ22、Ｒ23、及びＲ24、において少なくとも３つは水素である請求項１に記載のジアミノ化合物。
【請求項３】
式（１）のＲ11、Ｒ12、Ｒ13、Ｒ14、Ｒ21、Ｒ22、Ｒ23、及びＲ24、が全て水素原子である請求項１に記載のジアミノ化合物。
【請求項４】
Ｒ25が炭素数１から６の直鎖アルキル基である請求項３に記載のジアミノ化合物。
【請求項５】
Ｒ17が水素原子もしくはブチル基である請求項４に記載のジアミノ化合物。
【請求項６】
一般式（４）で表されるジフェニルアルカン誘導体に、
2005097318.tif 000010
（式（４）中Ｒ11、Ｒ12、Ｒ13、Ｒ14、Ｒ21、Ｒ22、Ｒ23、及びＲ24はそれぞれ独立に水素または炭素数１から３の直鎖アルキル基であり、Ｒ11、Ｒ12、Ｒ13、及びＲ14、において少なくとも２つは水素であり、Ｒ21、Ｒ22、Ｒ23、及びＲ24、において少なくとも２つは水素であり、Ａは下記式（２）または（３）で表される結合基を表し、式（２）中Ｒ17は水素または炭素数１から８の直鎖または分岐状のアルキル基を表し、
2005097318.tif 000011
式（３）はメチレンを表す。）
一般式（５）で表されるパラニトロベンゾイルハライド誘導体を反応させた後、カルボニル基及びニトロ基を還元することを特徴とする一般式（１）で表されるジアミノ化合物の製造方法。
2005097318.tif 000012
（式中Ｘは塩素もしくは臭素を表す。）
【発明の詳細な説明】
【技術分野】
【０００１】
本発明は、新規なジアミノ化合物及びその製造方法に関する。
【背景技術】
【０００２】
時計や電卓に用いられてる液晶表示素子には、上、下２枚で一対をなす電極基板の間でネマチック液晶分子の配列方向を９０度に捻った構造のツイスト・ネマチック（以下、ＴＮと略す。）モードが主に採用されている。また、ねじれ角を１８０〜３００度と大きくしたスーパーツイステッドネマチック（以下ＳＴＮと略す）モードも開発され、大画面でも表示品位の良好な液晶表示素子が得られるようになった。さらに、近年では、マトリクス表示やカラー表示等を行うようになってきたため、多数の画素電極とこれらのＯＮ−ＯＦＦを行うことのできるアクティブ型ツイストネマチックモードを採用したＭＩＭ（金属−絶縁相−金属）素子や、ＴＦＴ（電界効果型薄膜トランジスタ） 素子の開発が盛んになってきた。
【０００３】
これらのモード全てに共通する問題として、同一画面を長時間表示した後、他の画面に移ると前の画像が残像として残る焼き付きと呼ばれる現象が生じることである。特に、高品位の液晶表示素子を得るためには、この焼き付きを改善することが非常に重要な問題である。焼き付きの原因は、液晶表示素子に印加されるＤＣ成分により、配向膜表面の液晶中に含まれる不純物のイオン成分により電気二重層が生じ、上下の基板の間で電荷の偏りが生じ、その偏りが安定に保たれることによる電位差が原因であると考えられる。特に、ＴＦＴ素子においては、素子の特性上、ＤＣ成分を除去することができないので、焼き付きは、ＴＮ、ＳＴＮ素子よりも目だちやすく深刻である。またＴＦＴモードにおいては、残像による画面のちらつきを防止するために、特に電圧保持率の低下が著しい６０℃から９０℃においても高い電圧保持率を持つ配向膜が要求されている。更に、高温高湿雰囲気下では液晶パネル周辺部のＶth（閾値電圧）が部分的に上昇する（Ｖthムラと称する）傾向にある。この原因は定かではないが、水分やシール材中の不純物が液晶配向膜中に拡散、浸透するためと考えられる。
【０００４】
このような液晶表示素子に使用される配向膜として、おもにポリイミドやポリアミドなどの有機系の膜が用いられており（例えば、特許文献１参照）、
2005097318.tif 000002
で表される反復単位を有するポリイミド樹脂を用いた液晶配向膜を備えた液晶表示素子が開示されている。しかし、この様なポリエーテル化合物を用いて得られるポリイミド配向膜を用いた素子では、焼き付きやＶthムラが発生し易い。
【特許文献１】特開昭５１−６５９６０号公報
【発明の開示】
【発明が解決しようとする課題】
【０００５】
本発明の目的は、上記の問題点を解決することであり、焼き付きが少なく、低温から高温にわたって高い電圧保持率を持ち、高温高湿雰囲気下でも液晶パネル周辺部にＶthムラが発生しない液晶配向膜が得られる原料ポリイミド樹脂を得るのに適したジアミノ化合物及びその製造方法を提供することである。
【課題を解決するための手段】
【０００６】
本発明者らは、鋭意研究開発を進めた結果、焼き付き、電圧保持率、Ｖthムラは、配向膜表面の極性と相関があり、配向膜用のポリイミド原料として、この極性を小さくすることのできるある特定の構造を有するジアミノ化合物を用いることにより、焼き付きが少なく、低温から高温にわたり高い電圧保持率を持ち、更に高温高湿雰囲気下でも液晶パネル周辺部にＶthムラが発生しない配向膜が得られることを見いだし、本発明を完成させた。該ジアミノ化合物は、−Ｏ−，−ＳＯ2−の様な極性基を持たず、かつ、分子量が大きいため、ポリイミドの原料として使用した場合、極性の大きいイミド基の割合を相対的に減らすことができる。従って、より極性の小さなポリイミドを得ることができるのである。
【０００７】
本発明は以下の１〜５項により構成される。
１．一般式（１）で表されるジアミノ化合物。
2005097318.tif 000003
（式（１）中Ｒ11、Ｒ12、Ｒ13、Ｒ14、Ｒ21、Ｒ22、Ｒ23、及びＲ24はそれぞれ独立に水素または炭素数１から３の直鎖アルキル基であり、Ｒ11、Ｒ12、Ｒ13、及びＲ14、において少なくとも２つは水素であり、Ｒ21、Ｒ22、Ｒ23、及びＲ24、において少なくとも２つは水素であり、Ｒ25は炭素数１から１２の直鎖または分岐状のアルキル基であり、Ａは下記式（２）または（３）で表される結合基を表し、式（２）中Ｒ17は水素または炭素数１から８の直鎖または分岐状のアルキル基を表す。式（３）はメチレンを表す。）
2005097318.tif 000004
【０００８】
２．Ｒ11、Ｒ12、Ｒ13、及びＲ14、において少なくとも３つは水素であり、Ｒ21、Ｒ22、Ｒ23、及びＲ24、において少なくとも３つは水素である前記１項に記載のジアミノ化合物。
【０００９】
３．式（１）のＲ11、Ｒ12、Ｒ13、Ｒ14、Ｒ21、Ｒ22、Ｒ23、及びＲ24、が全て水素原子である前記１項に記載のジアミノ化合物。
【００１０】
４．Ｒ25が炭素数１から６の直鎖アルキル基である前記３項に記載のジアミノ化合物。
【００１１】
５．Ｒ17が水素原子もしくはブチル基である前記３項に記載のジアミノ化合物。
【００１２】
６．一般式（４）で表されるジフェニルアルカン誘導体に、
2005097318.tif 000005
（式（４）中Ｒ11、Ｒ12、Ｒ13、Ｒ14、Ｒ21、Ｒ22、Ｒ23、及びＲ24はそれぞれ独立に水素または炭素数１から３の直鎖アルキル基であり、Ｒ11、Ｒ12、Ｒ13、及びＲ14、において少なくとも２つは水素であり、Ｒ21、Ｒ22、Ｒ23、及びＲ24、において少なくとも２つは水素であり、Ａは下記式（２）または（３）で表される結合基を表し、式（２）中Ｒ17は水素または炭素数１から８の直鎖または分岐状のアルキル基を表し、
2005097318.tif 000006
式（３）はメチレンを表す。）
一般式（５）で表されるパラニトロベンゾイルハライド誘導体を反応させた後、カルボニル基及びニトロ基を還元することを特徴とする一般式（１）で表されるジアミノ化合物の製造方法。
2005097318.tif 000007
（式中Ｘは塩素もしくは臭素を表す。）
【発明の効果】
【００１３】
本発明により新規なジアミノ化合物及びこれらの製造方法が提供された。該ジアミノ化合物を原料として用いたポリイミド化合物は、液晶配向膜として優れた効果を有する。例えば、該液晶配向膜を用いた液晶表示素子は、焼き付きが少なく、低温から高温にわたり高い電圧保持率を持ち、かつ高温高湿下でも液晶パネル周辺部にＶthムラが発生しない高品位なものである。これは、原料のジアミノ化合物が−Ｏ−、−ＳＯ2−のような極性基を持たず、かつ分子量が大きいために、相対的に極性が大きいイミド結合の割合を減らすことができたためと考えられる。このような特徴をもつ本発明のジアミノ化合物は、液晶配向膜の原料中間体を主目的としてデザインされたが、その他のポリイミド、ポリアミド等の高分子化合物及びその改質にも使用可能であり、エポキシ架橋剤等の他の目的に使用し、また高分子化合物に新しい特性を導入することが期待できる。
【発明を実施するための最良の形態】
【００１４】
本発明のジアミノ化合物は、式（１）で表されるものであり、具体例をあげると、ビス（４−（１−（４−アミノフェニル）エチル）フェニル）メタン、ビス（４−（１−（４−アミノフェニル）プロピル）フェニル）メタン、ビス（４−（１−（４−アミノフェニル）ブチル）フェニル）メタン、ビス（４−（１−（４−アミノフェニル）ペンチル）フェニル）メタン、ビス（４−（１−（４−アミノフェニル）ヘキシル）フェニル）メタン、ビス（４−（１−（４−アミノフェニル）ヘプチル）フェニル）メタン、ビス（４−（１−（４−アミノフェニル）ノニル）フェニル）メタン、ビス（４−（１−（４−アミノフェニル）デシル）フェニル）メタン、ビス（４−（１−（４−アミノフェニル）ウンデシル）フェニル）メタン、ビス（４−（１−（４−アミノフェニル）ドデシル）フェニル）メタン、ビス（４−（１−（４−アミノフェニル）トリデシル）フェニル）メタン、
【００１５】
ビス（４−（１−（２−メチル−４−アミノフェニル）エチル）フェニル）メタン、ビス（４−（１−（２−メチル−４−アミノフェニル）プロピル）フェニル）メタン、ビス（４−（１−（２−メチル−４−アミノフェニル）ブチル）フェニル）メタン、ビス（４−（１−（２−メチル−４−アミノフェニル）ペンチル）フェニル）メタン、ビス（４−（１−（２−メチル−４−アミノフェニル）ヘキシル）フェニル）メタン、ビス（４−（１−（２−メチル−４−アミノフェニル）ヘプチル）フェニル）メタン、ビス（４−（１−（２−メチル−４−アミノフェニル）ノニル）フェニル）メタン、ビス（４−（１−（２−メチル−４−アミノフェニル）デシル）フェニル）メタン、ビス（４−（１−（２−メチル−４−アミノフェニル）ウンデシル）フェニル）メタン、ビス（４−（１−（２−メチル−４−アミノフェニル）ドデシル）フェニル）メタン、ビス（４−（１−（２−メチル−４−アミノフェニル）トリデシル）フェニル）メタン、
【００１６】
１，１−ビス（４−（１−（４−アミノフェニル）エチル）フェニル）シクロヘキサン、１，１−ビス（４−（１−（４−アミノフェニル）プロピル）フェニル）シクロヘキサン、１，１−ビス（４−（１−（４−アミノフェニル）ブチル）フェニル）シクロヘキサン、１，１−ビス（４−（１−（４−アミノフェニル）ペンチル）フェニル）シクロヘキサン、１，１−ビス（４−（１−（４−アミノフェニル）ヘキシル）フェニル）シクロヘキサン、１，１−ビス（４−（１−（４−アミノフェニル）ヘプチル）フェニル）シクロヘキサン、１，１−ビス（４−（１−（４−アミノフェニル）ノニル）フェニル）シクロヘキサン、１，１−ビス（４−（１−（４−アミノフェニル）デシル）フェニル）シクロヘキサン、１，１−ビス（４−（１−（４−アミノフェニル）ウンデシル）フェニル）シクロヘキサン、１，１−ビス（４−（１−（４−アミノフェニル）ドデシル）フェニル）シクロヘキサン、１，１−ビス（４−（１−（４−アミノフェニル）トリデシル）フェニル）シクロヘキサン、
【００１７】
１，１−ビス（４−（１−（４−アミノフェニル）エチル）フェニル）−４−メチルシクロヘキサン、１，１−ビス（４−（１−（４−アミノフェニル）プロピル）フェニル）−４−メチルシクロヘキサン、１，１−ビス（４−（１−（４−アミノフェニル）ブチル）フェニル）−４−メチルシクロヘキサン、１，１−ビス（４−（１−（４−アミノフェニル）ペンチル）フェニル）−４−メチルシクロヘキサン、１，１−ビス（４−（１−（４−アミノフェニル）ヘキシル）フェニル）−４−メチルシクロヘキサン、１，１−ビス（４−（１−（４−アミノフェニル）ヘプチル）フェニル）−４−メチルシクロヘキサン、１，１−ビス（４−（１−（４−アミノフェニル）ノニル）フェニル）−４−メチルシクロヘキサン、１，１−ビス（４−（１−（４−アミノフェニル）デシル）フェニル）−４−メチルシクロヘキサン、１，１−ビス（４−（１−（４−アミノフェニル）ウンデシル）フェニル）−４−メチルシクロヘキサン、１，１−ビス（４−（１−（４−アミノフェニル）ドデシル）フェニル）−４−メチルシクロヘキサン、１，１−ビス（４−（１−（４−アミノフェニル）トリデシル）フェニル）−４−メチルシクロヘキサン、
【００１８】
１，１−ビス（４−（１−（４−アミノフェニル）エチル）フェニル）−４−エチルシクロヘキサン、１，１−ビス（４−（１−（４−アミノフェニル）プロピル）フェニル）−４−エチルシクロヘキサン、１，１−ビス（４−（１−（４−アミノフェニル）ブチル）フェニル）−４−エチルシクロヘキサン、１，１−ビス（４−（１−（４−アミノフェニル）ペンチル）フェニル）−４−エチルシクロヘキサン、１，１−ビス（４−（１−（４−アミノフェニル）ヘキシル）フェニル）−４−エチルシクロヘキサン、１，１−ビス（４−（１−（４−アミノフェニル）ヘプチル）フェニル）−４−エチルシクロヘキサン、１，１−ビス（４−（１−（４−アミノフェニル）ノニル）フェニル）−４−エチルシクロヘキサン、１，１−ビス（４−（１−（４−アミノフェニル）デシル）フェニル）−４−エチルシクロヘキサン、１，１−ビス（４−（１−（４−アミノフェニル）ウンデシル）フェニル）−４−エチルシクロヘキサン、１，１−ビス（４−（１−（４−アミノフェニル）ドデシル）フェニル）−４−エチルシクロヘキサン、１，１−ビス（４−（１−（４−アミノフェニル）トリデシル）フェニル）−４−エチルシクロヘキサン、
【００１９】
１，１−ビス（４−（１−（４−アミノフェニル）エチル）フェニル）−４−プロピルシクロヘキサン、１，１−ビス（４−（１−（４−アミノフェニル）プロピル）フェニル）−４−プロピルシクロヘキサン、１，１−ビス（４−（１−（４−アミノフェニル）ブチル）フェニル）−４−プロピルシクロヘキサン、１，１−ビス（４−（１−（４−アミノフェニル）ペンチル）フェニル）−４−プロピルシクロヘキサン、１，１−ビス（４−（１−（４−アミノフェニル）ヘキシル）フェニル）−４−プロピルシクロヘキサン、１，１−ビス（４−（１−（４−アミノフェニル）ヘプチル）フェニル）−４−プロピルシクロヘキサン、１，１−ビス（４−（１−（４−アミノフェニル）ノニル）フェニル）−４−プロピルシクロヘキサン、１，１−ビス（４−（１−（４−アミノフェニル）デシル）フェニル）−４−プロピルシクロヘキサン、１，１−ビス（４−（１−（４−アミノフェニル）ウンデシル）フェニル）−４−プロピルシクロヘキサン、１，１−ビス（４−（１−（４−アミノフェニル）ドデシル）フェニル）−４−プロピルシクロヘキサン、１，１−ビス（４−（１−（４−アミノフェニル）トリデシル）フェニル）−４−プロピルシクロヘキサン、
【００２０】
１，１−ビス（４−（１−（４−アミノフェニル）エチル）フェニル）−４−ブチルシクロヘキサン、１，１−ビス（４−（１−（４−アミノフェニル）プロピル）フェニル）−４−ブチルシクロヘキサン、１，１−ビス（４−（１−（４−アミノフェニル）ブチル）フェニル）−４−ブチルシクロヘキサン、１，１−ビス（４−（１−（４−アミノフェニル）ペンチル）フェニル）−４−ブチルシクロヘキサン、１，１−ビス（４−（１−（４−アミノフェニル）ヘキシル）フェニル）−４−ブチルシクロヘキサン、１，１−ビス（４−（１−（４−アミノフェニル）ヘプチル）フェニル）−４−ブチルシクロヘキサン、１，１−ビス（４−（１−（４−アミノフェニル）ノニル）フェニル）−４−ブチルシクロヘキサン、１，１−ビス（４−（１−（４−アミノフェニル）デシル）フェニル）−４−ブチルシクロヘキサン、１，１−ビス（４−（１−（４−アミノフェニル）ウンデシル）フェニル）−４−ブチルシクロヘキサン、１，１−ビス（４−（１−（４−アミノフェニル）ドデシル）フェニル）−４−ブチルシクロヘキサン、１，１−ビス（４−（１−（４−アミノフェニル）トリデシル）フェニル）−４−ブチルシクロヘキサン、
【００２１】
１，１−ビス（４−（１−（４−アミノフェニル）エチル）フェニル）−４−ペンチルシクロヘキサン、１，１−ビス（４−（１−（４−アミノフェニル）プロピル）フェニル）−４−ペンチルシクロヘキサン、１，１−ビス（４−（１−（４−アミノフェニル）ブチル）フェニル）−４−ペンチルシクロヘキサン、１，１−ビス（４−（１−（４−アミノフェニル）ペンチル）フェニル）−４−ペンチルシクロヘキサン、１，１−ビス（４−（１−（４−アミノフェニル）ヘキシル）フェニル）−４−ペンチルシクロヘキサン、１，１−ビス（４−（１−（４−アミノフェニル）ヘプチル）フェニル）−４−ペンチルシクロヘキサン、１，１−ビス（４−（１−（４−アミノフェニル）ノニル）フェニル）−４−ペンチルシクロヘキサン、１，１−ビス（４−（１−（４−アミノフェニル）デシル）フェニル）−４−ペンチルシクロヘキサン、１，１−ビス（４−（１−（４−アミノフェニル）ウンデシル）フェニル）−４−ペンチルシクロヘキサン、１，１−ビス（４−（１−（４−アミノフェニル）ドデシル）フェニル）−４−ペンチルシクロヘキサン、１，１−ビス（４−（１−（４−アミノフェニル）トリデシル）フェニル）−４−ペンチルシクロヘキサン、
【００２２】
１，１−ビス（４−（１−（４−アミノフェニル）エチル）フェニル）−４−ヘキシルシクロヘキサン、１，１−ビス（４−（１−（４−アミノフェニル）プロピル）フェニル）−４−ヘキシルシクロヘキサン、１，１−ビス（４−（１−（４−アミノフェニル）ブチル）フェニル）−４−ヘキシルシクロヘキサン、１，１−ビス（４−（１−（４−アミノフェニル）ペンチル）フェニル）−４−ヘキシルシクロヘキサン、１，１−ビス（４−（１−（４−アミノフェニル）ヘキシル）フェニル）−４−ヘキシルシクロヘキサン、１，１−ビス（４−（１−（４−アミノフェニル）ヘプチル）フェニル）−４−ヘキシルシクロヘキサン、１，１−ビス（４−（１−（４−アミノフェニル）ノニル）フェニル）−４−ヘキシルシクロヘキサン、１，１−ビス（４−（１−（４−アミノフェニル）デシル）フェニル）−４−ヘキシルシクロヘキサン、１，１−ビス（４−（１−（４−アミノフェニル）ウンデシル）フェニル）−４−ヘキシルシクロヘキサン、１，１−ビス（４−（１−（４−アミノフェニル）ドデシル）フェニル）−４−ヘキシルシクロヘキサン、１，１−ビス（４−（１−（４−アミノフェニル）トリデシル）フェニル）−４−ヘキシルシクロヘキサン、
【００２３】
１，１−ビス（４−（１−（４−アミノフェニル）エチル）フェニル）−４−ヘプチルシクロヘキサン、１，１−ビス（４−（１−（４−アミノフェニル）プロピル）フェニル）−４−ヘプチルシクロヘキサン、１，１−ビス（４−（１−（４−アミノフェニル）ブチル）フェニル）−４−ヘプチルシクロヘキサン、１，１−ビス（４−（１−（４−アミノフェニル）ペンチル）フェニル）−４−ヘプチルシクロヘキサン、１，１−ビス（４−（１−（４−アミノフェニル）ヘキシル）フェニル）−４−ヘプチルシクロヘキサン、１，１−ビス（４−（１−（４−アミノフェニル）ヘプチル）フェニル）−４−ヘプチルシクロヘキサン、１，１−ビス（４−（１−（４−アミノフェニル）ノニル）フェニル）−４−ヘプチルシクロヘキサン、１，１−ビス（４−（１−（４−アミノフェニル）デシル）フェニル）−４−ヘプチルシクロヘキサン、１，１−ビス（４−（１−（４−アミノフェニル）ウンデシル）フェニル）−４−ヘプチルシクロヘキサン、１，１−ビス（４−（１−（４−アミノフェニル）ドデシル）フェニル）−４−ヘプチルシクロヘキサン、１，１−ビス（４−（１−（４−アミノフェニル）トリデシル）フェニル）−４−ヘプチルシクロヘキサン、
【００２４】
１，１−ビス（４−（１−（４−アミノフェニル）エチル）フェニル）−４−オクチルシクロヘキサン、１，１−ビス（４−（１−（４−アミノフェニル）プロピル）フェニル）−４−オクチルシクロヘキサン、１，１−ビス（４−（１−（４−アミノフェニル）ブチル）フェニル）−４−オクチルシクロヘキサン、１，１−ビス（４−（１−（４−アミノフェニル）ペンチル）フェニル）−４−オクチルシクロヘキサン、１，１−ビス（４−（１−（４−アミノフェニル）ヘキシル）フェニル）−４−オクチルシクロヘキサン、１，１−ビス（４−（１−（４−アミノフェニル）ヘプチル）フェニル）−４−オクチルシクロヘキサン、１，１−ビス（４−（１−（４−アミノフェニル）ノニル）フェニル）−４−オクチルシクロヘキサン、１，１−ビス（４−（１−（４−アミノフェニル）デシル）フェニル）−４−オクチルシクロヘキサン、１，１−ビス（４−（１−（４−アミノフェニル）ウンデシル）フェニル）−４−オクチルシクロヘキサン、１，１−ビス（４−（１−（４−アミノフェニル）ドデシル）フェニル）−４−オクチルシクロヘキサン、１，１−ビス（４−（１−（４−アミノフェニル）トリデシル）フェニル）−４−オクチルシクロヘキサン、
【００２５】
１，１−ビス（４−（１−（４−アミノフェニル）エチル）フェニル）−４−ノニルシクロヘキサン、１，１−ビス（４−（１−（４−アミノフェニル）プロピル）フェニル）−４−ノニルシクロヘキサン、１，１−ビス（４−（１−（４−アミノフェニル）ブチル）フェニル）−４−ノニルシクロヘキサン、１，１−ビス（４−（１−（４−アミノフェニル）ペンチル）フェニル）−４−ノニルシクロヘキサン、１，１−ビス（４−（１−（４−アミノフェニル）ヘキシル）フェニル）−４−ノニルシクロヘキサン、１，１−ビス（４−（１−（４−アミノフェニル）ヘプチル）フェニル）−４−ノニルシクロヘキサン、１，１−ビス（４−（１−（４−アミノフェニル）ノニル）フェニル）−４−ノニルシクロヘキサン、１，１−ビス（４−（１−（４−アミノフェニル）デシル）フェニル）−４−ノニルシクロヘキサン、１，１−ビス（４−（１−（４−アミノフェニル）ウンデシル）フェニル）−４−ノニルシクロヘキサン、１，１−ビス（４−（１−（４−アミノフェニル）ドデシル）フェニル）−４−ノニルシクロヘキサン、１，１−ビス（４−（１−（４−アミノフェニル）トリデシル）フェニル）−４−ノニルシクロヘキサン、
【００２６】
１，１−ビス（４−（１−（４−アミノフェニル）エチル）フェニル）−４−デシルシクロヘキサン、１，１−ビス（４−（１−（４−アミノフェニル）プロピル）フェニル）−４−デシルシクロヘキサン、１，１−ビス（４−（１−（４−アミノフェニル）ブチル）フェニル）−４−デシルシクロヘキサン、１，１−ビス（４−（１−（４−アミノフェニル）ペンチル）フェニル）−４−デシルシクロヘキサン、１，１−ビス（４−（１−（４−アミノフェニル）ヘキシル）フェニル）−４−デシルシクロヘキサン、１，１−ビス（４−（１−（４−アミノフェニル）ヘプチル）フェニル）−４−デシルシクロヘキサン、１，１−ビス（４−（１−（４−アミノフェニル）ノニル）フェニル）−４−デシルシクロヘキサン、１，１−ビス（４−（１−（４−アミノフェニル）デシル）フェニル）−４−デシルシクロヘキサン、１，１−ビス（４−（１−（４−アミノフェニル）ウンデシル）フェニル）−４−デシルシクロヘキサン、１，１−ビス（４−（１−（４−アミノフェニル）ドデシル）フェニル）−４−デシルシクロヘキサン、１，１−ビス（４−（１−（４−アミノフェニル）トリデシル）フェニル）−４−デシルシクロヘキサン、
【００２７】
１，１−ビス（４−（１−（４−アミノフェニル）エチル）フェニル）−４−ウンデシルシクロヘキサン、１，１−ビス（４−（１−（４−アミノフェニル）プロピル）フェニル）−４−ウンデシルシクロヘキサン、１，１−ビス（４−（１−（４−アミノフェニル）ブチル）フェニル）−４−ウンデシルシクロヘキサン、１，１−ビス（４−（１−（４−アミノフェニル）ペンチル）フェニル）−４−ウンデシルシクロヘキサン、１，１−ビス（４−（１−（４−アミノフェニル）ヘキシル）フェニル）−４−ウンデシルシクロヘキサン、１，１−ビス（４−（１−（４−アミノフェニル）ヘプチル）フェニル）−４−ウンデシルシクロヘキサン、１，１−ビス（４−（１−（４−アミノフェニル）ノニル）フェニル）−４−ウンデシルシクロヘキサン、１，１−ビス（４−（１−（４−アミノフェニル）デシル）フェニル）−４−ウンデシルシクロヘキサン、１，１−ビス（４−（１−（４−アミノフェニル）ウンデシル）フェニル）−４−ウンデシルシクロヘキサン、１，１−ビス（４−（１−（４−アミノフェニル）ドデシル）フェニル）−４−ウンデシルシクロヘキサン、１，１−ビス（４−（１−（４−アミノフェニル）トリデシル）フェニル）−４−ウンデシルシクロヘキサン、
【００２８】
１，１−ビス（４−（１−（４−アミノフェニル）エチル）フェニル）−４−ドデシルシクロヘキサン、１，１−ビス（４−（１−（４−アミノフェニル）プロピル）フェニル）−４−ドデシルシクロヘキサン、１，１−ビス（４−（１−（４−アミノフェニル）ブチル）フェニル）−４−ドデシルシクロヘキサン、１，１−ビス（４−（１−（４−アミノフェニル）ペンチル）フェニル）−４−ドデシルシクロヘキサン、１，１−ビス（４−（１−（４−アミノフェニル）ヘキシル）フェニル）−４−ドデシルシクロヘキサン、１，１−ビス（４−（１−（４−アミノフェニル）ヘプチル）フェニル）−４−ドデシルシクロヘキサン、１，１−ビス（４−（１−（４−アミノフェニル）ノニル）フェニル）−４−ドデシルシクロヘキサン、１，１−ビス（４−（１−（４−アミノフェニル）デシル）フェニル）−４−ドデシルシクロヘキサン、１，１−ビス（４−（１−（４−アミノフェニル）ウンデシル）フェニル）−４−ドデシルシクロヘキサン、１，１−ビス（４−（１−（４−アミノフェニル）ドデシル）フェニル）−４−ドデシルシクロヘキサン、１，１−ビス（４−（１−（４−アミノフェニル）トリデシル）フェニル）−４−ドデシルシクロヘキサン、
【００２９】
１，１−ビス（４−（１−（２−メチル−４−アミノフェニル）エチル）フェニル）シクロヘキサン、１，１−ビス（４−（１−（２−メチル−４−アミノフェニル）プロピル）フェニル）シクロヘキサン、１，１−ビス（４−（１−（２−メチル−４−アミノフェニル）ブチル）フェニル）シクロヘキサン、１，１−ビス（４−（１−（２−メチル−４−アミノフェニル）ペンチル）フェニル）シクロヘキサン、１，１−ビス（４−（１−（２−メチル−４−アミノフェニル）ヘキシル）フェニル）シクロヘキサン、１，１−ビス（４−（１−（２−メチル−４−アミノフェニル）ヘプチル）フェニル）シクロヘキサン、１，１−ビス（４−（１−（２−メチル−４−アミノフェニル）ノニル）フェニル）シクロヘキサン、１，１−ビス（４−（１−（２−メチル−４−アミノフェニル）デシル）フェニル）シクロヘキサン、１，１−ビス（４−（１−（２−メチル−４−アミノフェニル）ウンデシル）フェニル）シクロヘキサン、１，１−ビス（４−（１−（２−メチル−４−アミノフェニル）ドデシル）フェニル）シクロヘキサン、１，１−ビス（４−（１−（２−メチル−４−アミノフェニル）トリデシル）フェニル）シクロヘキサン、
【００３０】
１，１−ビス（４−（１−（２−メチル−４−アミノフェニル）エチル）フェニル）−４−メチルシクロヘキサン、１，１−ビス（４−（１−（２−メチル−４−アミノフェニル）プロピル）フェニル）−４−メチルシクロヘキサン、１，１−ビス（４−（１−（２−メチル−４−アミノフェニル）ブチル）フェニル）−４−メチルシクロヘキサン、１，１−ビス（４−（１−（２−メチル−４−アミノフェニル）ペンチル）フェニル）−４−メチルシクロヘキサン、１，１−ビス（４−（１−（２−メチル−４−アミノフェニル）ヘキシル）フェニル）−４−メチルシクロヘキサン、１，１−ビス（４−（１−（２−メチル−４−アミノフェニル）ヘプチル）フェニル）−４−メチルシクロヘキサン、１，１−ビス（４−（１−（２−メチル−４−アミノフェニル）ノニル）フェニル）−４−メチルシクロヘキサン、１，１−ビス（４−（１−（２−メチル−４−アミノフェニル）デシル）フェニル）−４−メチルシクロヘキサン、１，１−ビス（４−（１−（２−メチル−４−アミノフェニル）ウンデシル）フェニル）−４−メチルシクロヘキサン、１，１−ビス（４−（１−（２−メチル−４−アミノフェニル）ドデシル）フェニル）−４−メチルシクロヘキサン、１，１−ビス（４−（１−（２−メチル−４−アミノフェニル）トリデシル）フェニル）−４−メチルシクロヘキサン、
【００３１】
１，１−ビス（４−（１−（２−メチル−４−アミノフェニル）エチル）フェニル）−４−エチルシクロヘキサン、１，１−ビス（４−（１−（２−メチル−４−アミノフェニル）プロピル）フェニル）−４−エチルシクロヘキサン、１，１−ビス（４−（１−（２−メチル−４−アミノフェニル）ブチル）フェニル）−４−エチルシクロヘキサン、１，１−ビス（４−（１−（２−メチル−４−アミノフェニル）ペンチル）フェニル）−４−エチルシクロヘキサン、１，１−ビス（４−（１−（２−メチル−４−アミノフェニル）ヘキシル）フェニル）−４−エチルシクロヘキサン、１，１−ビス（４−（１−（２−メチル−４−アミノフェニル）ヘプチル）フェニル）−４−エチルシクロヘキサン、１，１−ビス（４−（１−（２−メチル−４−アミノフェニル）ノニル）フェニル）−４−エチルシクロヘキサン、１，１−ビス（４−（１−（２−メチル−４−アミノフェニル）デシル）フェニル）−４−エチルシクロヘキサン、１，１−ビス（４−（１−（２−メチル−４−アミノフェニル）ウンデシル）フェニル）−４−エチルシクロヘキサン、１，１−ビス（４−（１−（２−メチル−４−アミノフェニル）ドデシル）フェニル）−４−エチルシクロヘキサン、１，１−ビス（４−（１−（２−メチル−４−アミノフェニル）トリデシル）フェニル）−４−エチルシクロヘキサン、
【００３２】
１，１−ビス（４−（１−（２−メチル−４−アミノフェニル）エチル）フェニル）−４−プロピルシクロヘキサン、１，１−ビス（４−（１−（２−メチル−４−アミノフェニル）プロピル）フェニル）−４−プロピルシクロヘキサン、１，１−ビス（４−（１−（２−メチル−４−アミノフェニル）ブチル）フェニル）−４−プロピルシクロヘキサン、１，１−ビス（４−（１−（２−メチル−４−アミノフェニル）ペンチル）フェニル）−４−プロピルシクロヘキサン、１，１−ビス（４−（１−（２−メチル−４−アミノフェニル）ヘキシル）フェニル）−４−プロピルシクロヘキサン、１，１−ビス（４−（１−（２−メチル−４−アミノフェニル）ヘプチル）フェニル）−４−プロピルシクロヘキサン、１，１−ビス（４−（１−（２−メチル−４−アミノフェニル）ノニル）フェニル）−４−プロピルシクロヘキサン、１，１−ビス（４−（１−（２−メチル−４−アミノフェニル）デシル）フェニル）−４−プロピルシクロヘキサン、１，１−ビス（４−（１−（２−メチル−４−アミノフェニル）ウンデシル）フェニル）−４−プロピルシクロヘキサン、１，１−ビス（４−（１−（２−メチル−４−アミノフェニル）ドデシル）フェニル）−４−プロピルシクロヘキサン、１，１−ビス（４−（１−（２−メチル−４−アミノフェニル）トリデシル）フェニル）−４−プロピルシクロヘキサン、
【００３３】
１，１−ビス（４−（１−（２−メチル−４−アミノフェニル）エチル）フェニル）−４−ブチルシクロヘキサン、１，１−ビス（４−（１−（２−メチル−４−アミノフェニル）プロピル）フェニル）−４−ブチルシクロヘキサン、１，１−ビス（４−（１−（２−メチル−４−アミノフェニル）ブチル）フェニル）−４−ブチルシクロヘキサン、１，１−ビス（４−（１−（２−メチル−４−アミノフェニル）ペンチル）フェニル）−４−ブチルシクロヘキサン、１，１−ビス（４−（１−（２−メチル−４−アミノフェニル）ヘキシル）フェニル）−４−ブチルシクロヘキサン、１，１−ビス（４−（１−（２−メチル−４−アミノフェニル）ヘプチル）フェニル）−４−ブチルシクロヘキサン、１，１−ビス（４−（１−（２−メチル−４−アミノフェニル）ノニル）フェニル）−４−ブチルシクロヘキサン、１，１−ビス（４−（１−（２−メチル−４−アミノフェニル）デシル）フェニル）−４−ブチルシクロヘキサン、１，１−ビス（４−（１−（２−メチル−４−アミノフェニル）ウンデシル）フェニル）−４−ブチルシクロヘキサン、１，１−ビス（４−（１−（２−メチル−４−アミノフェニル）ドデシル）フェニル）−４−ブチルシクロヘキサン、１，１−ビス（４−（１−（２−メチル−４−アミノフェニル）トリデシル）フェニル）−４−ブチルシクロヘキサン、
【００３４】
１，１−ビス（４−（１−（２−メチル−４−アミノフェニル）エチル）フェニル）−４−ペンチルシクロヘキサン、１，１−ビス（４−（１−（２−メチル−４−アミノフェニル）プロピル）フェニル）−４−ペンチルシクロヘキサン、１，１−ビス（４−（１−（２−メチル−４−アミノフェニル）ブチル）フェニル）−４−ペンチルシクロヘキサン、１，１−ビス（４−（１−（２−メチル−４−アミノフェニル）ペンチル）フェニル）−４−ペンチルシクロヘキサン、１，１−ビス（４−（１−（２−メチル−４−アミノフェニル）ヘキシル）フェニル）−４−ペンチルシクロヘキサン、１，１−ビス（４−（１−（２−メチル−４−アミノフェニル）ヘプチル）フェニル）−４−ペンチルシクロヘキサン、１，１−ビス（４−（１−（２−メチル−４−アミノフェニル）ノニル）フェニル）−４−ペンチルシクロヘキサン、１，１−ビス（４−（１−（２−メチル−４−アミノフェニル）デシル）フェニル）−４−ペンチルシクロヘキサン、１，１−ビス（４−（１−（２−メチル−４−アミノフェニル）ウンデシル）フェニル）−４−ペンチルシクロヘキサン、１，１−ビス（４−（１−（２−メチル−４−アミノフェニル）ドデシル）フェニル）−４−ペンチルシクロヘキサン、１，１−ビス（４−（１−（２−メチル−４−アミノフェニル）トリデシル）フェニル）−４−ペンチルシクロヘキサン、
【００３５】
１，１−ビス（４−（１−（２−メチル−４−アミノフェニル）エチル）フェニル）−４−ヘキシルシクロヘキサン、１，１−ビス（４−（１−（２−メチル−４−アミノフェニル）プロピル）フェニル）−４−ヘキシルシクロヘキサン、１，１−ビス（４−（１−（２−メチル−４−アミノフェニル）ブチル）フェニル）−４−ヘキシルシクロヘキサン、１，１−ビス（４−（１−（２−メチル−４−アミノフェニル）ペンチル）フェニル）−４−ヘキシルシクロヘキサン、１，１−ビス（４−（１−（２−メチル−４−アミノフェニル）ヘキシル）フェニル）−４−ヘキシルシクロヘキサン、１，１−ビス（４−（１−（２−メチル−４−アミノフェニル）ヘプチル）フェニル）−４−ヘキシルシクロヘキサン、１，１−ビス（４−（１−（２−メチル−４−アミノフェニル）ノニル）フェニル）−４−ヘキシルシクロヘキサン、１，１−ビス（４−（１−（２−メチル−４−アミノフェニル）デシル）フェニル）−４−ヘキシルシクロヘキサン、１，１−ビス（４−（１−（２−メチル−４−アミノフェニル）ウンデシル）フェニル）−４−ヘキシルシクロヘキサン、１，１−ビス（４−（１−（２−メチル−４−アミノフェニル）ドデシル）フェニル）−４−ヘキシルシクロヘキサン、１，１−ビス（４−（１−（２−メチル−４−アミノフェニル）トリデシル）フェニル）−４−ヘキシルシクロヘキサン、
【００３６】
１，１−ビス（４−（１−（２−メチル−４−アミノフェニル）エチル）フェニル）−４−ヘプチルシクロヘキサン、１，１−ビス（４−（１−（２−メチル−４−アミノフェニル）プロピル）フェニル）−４−ヘプチルシクロヘキサン、１，１−ビス（４−（１−（２−メチル−４−アミノフェニル）ブチル）フェニル）−４−ヘプチルシクロヘキサン、１，１−ビス（４−（１−（２−メチル−４−アミノフェニル）ペンチル）フェニル）−４−ヘプチルシクロヘキサン、１，１−ビス（４−（１−（２−メチル−４−アミノフェニル）ヘキシル）フェニル）−４−ヘプチルシクロヘキサン、１，１−ビス（４−（１−（２−メチル−４−アミノフェニル）ヘプチル）フェニル）−４−ヘプチルシクロヘキサン、１，１−ビス（４−（１−（２−メチル−４−アミノフェニル）ノニル）フェニル）−４−ヘプチルシクロヘキサン、１，１−ビス（４−（１−（２−メチル−４−アミノフェニル）デシル）フェニル）−４−ヘプチルシクロヘキサン、１，１−ビス（４−（１−（２−メチル−４−アミノフェニル）ウンデシル）フェニル）−４−ヘプチルシクロヘキサン、１，１−ビス（４−（１−（２−メチル−４−アミノフェニル）ドデシル）フェニル）−４−ヘプチルシクロヘキサン、１，１−ビス（４−（１−（２−メチル−４−アミノフェニル）トリデシル）フェニル）−４−ヘプチルシクロヘキサン、
【００３７】
１，１−ビス（４−（１−（２−メチル−４−アミノフェニル）エチル）フェニル）−４−オクチルシクロヘキサン、１，１−ビス（４−（１−（２−メチル−４−アミノフェニル）プロピル）フェニル）−４−オクチルシクロヘキサン、１，１−ビス（４−（１−（２−メチル−４−アミノフェニル）ブチル）フェニル）−４−オクチルシクロヘキサン、１，１−ビス（４−（１−（２−メチル−４−アミノフェニル）ペンチル）フェニル）−４−オクチルシクロヘキサン、１，１−ビス（４−（１−（２−メチル−４−アミノフェニル）ヘキシル）フェニル）−４−オクチルシクロヘキサン、１，１−ビス（４−（１−（２−メチル−４−アミノフェニル）ヘプチル）フェニル）−４−オクチルシクロヘキサン、１，１−ビス（４−（１−（２−メチル−４−アミノフェニル）ノニル）フェニル）−４−オクチルシクロヘキサン、１，１−ビス（４−（１−（２−メチル−４−アミノフェニル）デシル）フェニル）−４−オクチルシクロヘキサン、１，１−ビス（４−（１−（２−メチル−４−アミノフェニル）ウンデシル）フェニル）−４−オクチルシクロヘキサン、１，１−ビス（４−（１−（２−メチル−４−アミノフェニル）ドデシル）フェニル）−４−オクチルシクロヘキサン、１，１−ビス（４−（１−（２−メチル−４−アミノフェニル）トリデシル）フェニル）−４−オクチルシクロヘキサン、
【００３８】
１，１−ビス（４−（１−（２−メチル−４−アミノフェニル）エチル）フェニル）−４−ノニルシクロヘキサン、１，１−ビス（４−（１−（２−メチル−４−アミノフェニル）プロピル）フェニル）−４−ノニルシクロヘキサン、１，１−ビス（４−（１−（２−メチル−４−アミノフェニル）ブチル）フェニル）−４−ノニルシクロヘキサン、１，１−ビス（４−（１−（２−メチル−４−アミノフェニル）ペンチル）フェニル）−４−ノニルシクロヘキサン、１，１−ビス（４−（１−（２−メチル−４−アミノフェニル）ヘキシル）フェニル）−４−ノニルシクロヘキサン、１，１−ビス（４−（１−（２−メチル−４−アミノフェニル）ヘプチル）フェニル）−４−ノニルシクロヘキサン、１，１−ビス（４−（１−（２−メチル−４−アミノフェニル）ノニル）フェニル）−４−ノニルシクロヘキサン、１，１−ビス（４−（１−（２−メチル−４−アミノフェニル）デシル）フェニル）−４−ノニルシクロヘキサン、１，１−ビス（４−（１−（２−メチル−４−アミノフェニル）ウンデシル）フェニル）−４−ノニルシクロヘキサン、１，１−ビス（４−（１−（２−メチル−４−アミノフェニル）ドデシル）フェニル）−４−ノニルシクロヘキサン、１，１−ビス（４−（１−（２−メチル−４−アミノフェニル）トリデシル）フェニル）−４−ノニルシクロヘキサン、
【００３９】
１，１−ビス（４−（１−（２−メチル−４−アミノフェニル）エチル）フェニル）−４−デシルシクロヘキサン、１，１−ビス（４−（１−（２−メチル−４−アミノフェニル）プロピル）フェニル）−４−デシルシクロヘキサン、１，１−ビス（４−（１−（２−メチル−４−アミノフェニル）ブチル）フェニル）−４−デシルシクロヘキサン、１，１−ビス（４−（１−（２−メチル−４−アミノフェニル）ペンチル）フェニル）−４−デシルシクロヘキサン、１，１−ビス（４−（１−（２−メチル−４−アミノフェニル）ヘキシル）フェニル）−４−デシルシクロヘキサン、１，１−ビス（４−（１−（２−メチル−４−アミノフェニル）ヘプチル）フェニル）−４−デシルシクロヘキサン、１，１−ビス（４−（１−（２−メチル−４−アミノフェニル）ノニル）フェニル）−４−デシルシクロヘキサン、１，１−ビス（４−（１−（２−メチル−４−アミノフェニル）デシル）フェニル）−４−デシルシクロヘキサン、１，１−ビス（４−（１−（２−メチル−４−アミノフェニル）ウンデシル）フェニル）−４−デシルシクロヘキサン、１，１−ビス（４−（１−（２−メチル−４−アミノフェニル）ドデシル）フェニル）−４−デシルシクロヘキサン、１，１−ビス（４−（１−（２−メチル−４−アミノフェニル）トリデシル）フェニル）−４−デシルシクロヘキサン、
【００４０】
１，１−ビス（４−（１−（２−メチル−４−アミノフェニル）エチル）フェニル）−４−ウンデシルシクロヘキサン、１，１−ビス（４−（１−（２−メチル−４−アミノフェニル）プロピル）フェニル）−４−ウンデシルシクロヘキサン、１，１−ビス（４−（１−（２−メチル−４−アミノフェニル）ブチル）フェニル）−４−ウンデシルシクロヘキサン、１，１−ビス（４−（１−（２−メチル−４−アミノフェニル）ペンチル）フェニル）−４−ウンデシルシクロヘキサン、１，１−ビス（４−（１−（２−メチル−４−アミノフェニル）ヘキシル）フェニル）−４−ウンデシルシクロヘキサン、１，１−ビス（４−（１−（２−メチル−４−アミノフェニル）ヘプチル）フェニル）−４−ウンデシルシクロヘキサン、１，１−ビス（４−（１−（２−メチル−４−アミノフェニル）ノニル）フェニル）−４−ウンデシルシクロヘキサン、１，１−ビス（４−（１−（２−メチル−４−アミノフェニル）デシル）フェニル）−４−ウンデシルシクロヘキサン、１，１−ビス（４−（１−（２−メチル−４−アミノフェニル）ウンデシル）フェニル）−４−ウンデシルシクロヘキサン、１，１−ビス（４−（１−（２−メチル−４−アミノフェニル）ドデシル）フェニル）−４−ウンデシルシクロヘキサン、１，１−ビス（４−（１−（２−メチル−４−アミノフェニル）トリデシル）フェニル）−４−ウンデシルシクロヘキサン、
【００４１】
１，１−ビス（４−（１−（２−メチル−４−アミノフェニル）エチル）フェニル）−４−ドデシルシクロヘキサン、１，１−ビス（４−（１−（２−メチル−４−アミノフェニル）プロピル）フェニル）−４−ドデシルシクロヘキサン、１，１−ビス（４−（１−（２−メチル−４−アミノフェニル）ブチル）フェニル）−４−ドデシルシクロヘキサン、１，１−ビス（４−（１−（２−メチル−４−アミノフェニル）ペンチル）フェニル）−４−ドデシルシクロヘキサン、１，１−ビス（４−（１−（２−メチル−４−アミノフェニル）ヘキシル）フェニル）−４−ドデシルシクロヘキサン、１，１−ビス（４−（１−（２−メチル−４−アミノフェニル）ヘプチル）フェニル）−４−ドデシルシクロヘキサン、１，１−ビス（４−（１−（２−メチル−４−アミノフェニル）ノニル）フェニル）−４−ドデシルシクロヘキサン、１，１−ビス（４−（１−（２−メチル−４−アミノフェニル）デシル）フェニル）−４−ドデシルシクロヘキサン、１，１−ビス（４−（１−（２−メチル−４−アミノフェニル）ウンデシル）フェニル）−４−ドデシルシクロヘキサン、１，１−ビス（４−（１−（２−メチル−４−アミノフェニル）ドデシル）フェニル）−４−ドデシルシクロヘキサン、１，１−ビス（４−（１−（２−メチル−４−アミノフェニル）トリデシル）フェニル）−４−ドデシルシクロヘキサンなどがあげられる。
【００４２】
中でも好ましいものの、具体例をあげると、ビス（４−（１−（４−アミノフェニル）エチル）フェニル）メタン、ビス（４−（１−（４−アミノフェニル）プロピル）フェニル）メタン、ビス（４−（１−（４−アミノフェニル）ブチル）フェニル）メタン、ビス（４−（１−（４−アミノフェニル）ペンチル）フェニル）メタン、ビス（４−（１−（４−アミノフェニル）ヘキシル）フェニル）メタン、ビス（４−（１−（４−アミノフェニル）ヘプチル）フェニル）メタン、ビス（４−（１−（４−アミノフェニル）ノニル）フェニル）メタン、ビス（４−（１−（４−アミノフェニル）デシル）フェニル）メタン、ビス（４−（１−（４−アミノフェニル）ウンデシル）フェニル）メタン、ビス（４−（１−（４−アミノフェニル）ドデシル）フェニル）メタン、ビス（４−（１−（４−アミノフェニル）トリデシル）フェニル）メタン、
【００４３】
１，１−ビス（４−（１−（４−アミノフェニル）エチル）フェニル）シクロヘキサン、１，１−ビス（４−（１−（４−アミノフェニル）プロピル）フェニル）シクロヘキサン、１，１−ビス（４−（１−（４−アミノフェニル）ブチル）フェニル）シクロヘキサン、１，１−ビス（４−（１−（４−アミノフェニル）ペンチル）フェニル）シクロヘキサン、１，１−ビス（４−（１−（４−アミノフェニル）ヘキシル）フェニル）シクロヘキサン、１，１−ビス（４−（１−（４−アミノフェニル）ヘプチル）フェニル）シクロヘキサン、１，１−ビス（４−（１−（４−アミノフェニル）ノニル）フェニル）シクロヘキサン、１，１−ビス（４−（１−（４−アミノフェニル）デシル）フェニル）シクロヘキサン、１，１−ビス（４−（１−（４−アミノフェニル）ウンデシル）フェニル）シクロヘキサン、１，１−ビス（４−（１−（４−アミノフェニル）ドデシル）フェニル）シクロヘキサン、１，１−ビス（４−（１−（４−アミノフェニル）トリデシル）フェニル）シクロヘキサン、
【００４４】
１，１−ビス（４−（１−（４−アミノフェニル）エチル）フェニル）−４−ブチルシクロヘキサン、１，１−ビス（４−（１−（４−アミノフェニル）プロピル）フェニル）−４−ブチルシクロヘキサン、１，１−ビス（４−（１−（４−アミノフェニル）ブチル）フェニル）−４−ブチルシクロヘキサン、１，１−ビス（４−（１−（４−アミノフェニル）ペンチル）フェニル）−４−ブチルシクロヘキサン、１，１−ビス（４−（１−（４−アミノフェニル）ヘキシル）フェニル）−４−ブチルシクロヘキサン、１，１−ビス（４−（１−（４−アミノフェニル）ヘプチル）フェニル）−４−ブチルシクロヘキサン、１，１−ビス（４−（１−（４−アミノフェニル）ノニル）フェニル）−４−ブチルシクロヘキサン、１，１−ビス（４−（１−（４−アミノフェニル）デシル）フェニル）−４−ブチルシクロヘキサン、１，１−ビス（４−（１−（４−アミノフェニル）ウンデシル）フェニル）−４−ブチルシクロヘキサン、１，１−ビス（４−（１−（４−アミノフェニル）ドデシル）フェニル）−４−ブチルシクロヘキサン、１，１−ビス（４−（１−（４−アミノフェニル）トリデシル）フェニル）−４−ブチルシクロヘキサン、などがあげられる。
【００４５】
これらの中でも一層好ましいものとして以下の化合物をあげることができる。ビス（４−（１−（４−アミノフェニル）エチル）フェニル）メタン、ビス（４−（１−（４−アミノフェニル）プロピル）フェニル）メタン、ビス（４−（１−（４−アミノフェニル）ブチル）フェニル）メタン、ビス（４−（１−（４−アミノフェニル）ペンチル）フェニル）メタン、ビス（４−（１−（４−アミノフェニル）ヘキシル）フェニル）メタン、ビス（４−（１−（４−アミノフェニル）ヘプチル）フェニル）メタン、
【００４６】
１，１−ビス（４−（１−（４−アミノフェニル）エチル）フェニル）シクロヘキサン、１，１−ビス（４−（１−（４−アミノフェニル）プロピル）フェニル）シクロヘキサン、１，１−ビス（４−（１−（４−アミノフェニル）ブチル）フェニル）シクロヘキサン、１，１−ビス（４−（１−（４−アミノフェニル）ペンチル）フェニル）シクロヘキサン、１，１−ビス（４−（１−（４−アミノフェニル）ヘキシル）フェニル）シクロヘキサン、１，１−ビス（４−（１−（４−アミノフェニル）ヘプチル）フェニル）シクロヘキサン、
【００４７】
１，１−ビス（４−（１−（４−アミノフェニル）エチル）フェニル）−４−ブチルシクロヘキサン、１，１−ビス（４−（１−（４−アミノフェニル）プロピル）フェニル）−４−ブチルシクロヘキサン、１，１−ビス（４−（１−（４−アミノフェニル）ブチル）フェニル）−４−ブチルシクロヘキサン、１，１−ビス（４−（１−（４−アミノフェニル）ペンチル）フェニル）−４−ブチルシクロヘキサン、１，１−ビス（４−（１−（４−アミノフェニル）ヘキシル）フェニル）−４−ブチルシクロヘキサン、１，１−ビス（４−（１−（４−アミノフェニル）ヘプチル）フェニル）−４−ブチルシクロヘキサン。
【００４８】
本発明のジアミノ化合物の製造法について、具体的に説明する。本発明で用いられるジフェニルアルカン誘導体は、式（４）で表されるものであり、市販品を購入、または、公知の方法で容易に合成することができる。具体例をあげると、１，１−ジフェニルシクロヘキサン、１，１−ジフェニル−４−メチルシクロヘキサン、１，１−ジフェニル−４−エチルシクロヘキサン、１，１−ジフェニル−４−プロピルシクロヘキサン、１，１−ジフェニル−４−ブチルシクロヘキサン、１，１−ジフェニル−４−ペンチルシクロヘキサン、１，１−ジフェニル−４−ヘキシルシクロヘキサン、１、１ージフェニル−４−ヘプチルシクロヘキサン、１，１−ジフェニル−４−オクチルシクロヘキサン、１，１−ジフェニル−４−ノニルシクロヘキサン、１，１−ジフェニル−４−デシルシクロヘキサン、１，１−ジフェニル−４−ウンデシルシクロヘキサン、１，１−ジフェニル−４−ドデシルシクロヘキサン、１，１−ビス（４−ベンジルフェニル）メタン、などがある。
【００４９】
本発明で用いられるパラニトロベンゾイルハライド誘導体は、式（５）で表されるものであり、市販品を購入、または、公知の方法で容易に合成できる。具体例として、パラニトロベンゾイルクロリド、パラニトロベンゾイルブロミド２−メチル−４−ニトロベンゾイルクロリド、２−エチル−４−ニトロベンゾイルクロリド、２−プロピル−４−ニトロベンゾイルクロリド、２−ブチル−４−ニトロベンゾイルクロリド、２−ペンチル−４−ニトロベンゾイルクロリド、２−ヘキシル−４−ニトロベンゾイルクロリド、２−ヘプチル−４−ニトロベンゾイルクロリド、２−オクチル−４−ニトロベンゾイルクロリド、３−メチル−４−ニトロベンゾイルクロリド、３−エチル−４−ニトロベンゾイルクロリド、３−プロピル−４−ニトロベンゾイルクロリド、３−ブチル−４−ニトロベンゾイルクロリド、３−ペンチル−４−ニトロベンゾイルクロリド、３−ヘキシル−４−ニトロベンゾイルクロリド、３−ヘプチル−４−ニトロベンゾイルクロリド、３−オクチル−４−ニトロベンゾイルクロリド、２，３−ジメチル−４−ニトロベンゾイルクロリド、２，５−ジメチル−４−ニトロベンゾイルクロリド、２，６−ジメチル−４−ニトロベンゾイルクロリド、３，５−ジメチル−４−ニトロベンゾイルクロリド、２，３，５−トリメチル−４−ニトロベンゾイルクロリド、２，３，５，６−テトラメチル−４−ニトロベンゾイルクロリド、
【００５０】
２−メチル−４−ニトロベンゾイルブロミド、２−エチル−４−ニトロベンゾイルブロミド、２−プロピル−４−ニトロベンゾイルブロミド、２−ブチル−４−ニトロベンゾイルブロミド、２−ペンチル−４−ニトロベンゾイルブロミド、２−ヘキシル−４−ニトロベンゾイルブロミド、２−ヘプチル−４−ニトロベンゾイルブロミド、２−オクチル−４−ニトロベンゾイルブロミド、３−メチル−４−ニトロベンゾイルブロミド、３−エチル−４−ニトロベンゾイルブロミド、３−プロピル−４−ニトロベンゾイルブロミド、３−ブチル−４−ニトロベンゾイルブロミド、３−ペンチル−４−ニトロベンゾイルブロミド、３−ヘキシル−４−ニトロベンゾイルブロミド、３−ヘプチル−４−ニトロベンゾイルブロミド、３−オクチル−４−ニトロベンゾイルブロミド、２，３−ジメチル−４−ニトロベンゾイルブロミド、２，５−ジメチル−４−ニトロベンゾイルブロミド、２，６−ジメチル−４−ニトロベンゾイルブロミド、３，５−ジメチル−４−ニトロベンゾイルブロミド、２，３，５−トリメチル−４−ニトロベンゾイルブロミド、２，３，５，６−テトラメチル−４−ニトロベンゾイルブロミド、などがあげられる。
【００５１】
式（４）で表されるジフェニルアルカン誘導体と式（５）で表されるパラニトロベンゾイルハライド誘導体との反応には、通常、触媒が使用される。触媒には、ＡｌＣｌ3、ＳｂＣｌ5、ＦｅＣｌ3、ＴｅＣｌ2、ＳｎＣｌ4、ＴｉＣｌ4、ＢｉＣｌ3、ＺｎＣｌ2等があげられるが、反応性、安全性及び経済性の面からＡｌＣｌ3、ＦｅＣｌ3が好ましい。また、反応にあたっては、通常、二硫化炭素、ジクロロメタン、クロロホルム、ジクロロエタン、ニトロベンゼン等の溶媒が使用される。
【００５２】
反応は、溶媒中で、触媒とパラニトロベンゾイルハライド誘導体とを攪拌混合し、０℃から１５０℃でジフェニルアルカン誘導体（必要に応じて溶媒に溶解させたもの）を滴下し、反応させる。反応終了後、生成物と触媒との付加物を分解するため、反応混合液を氷に注ぎ、水洗、蒸留、水蒸気蒸留などで溶媒等を除き、精製することによりビス（４−（４−ニトロベンジル）フェニル）アルカン誘導体が得られる。
【００５３】
カルボニル基の還元は、トリフルオロメタンスルホン酸、四塩化チタン、三ふっ化ほう素またはその錯体等の触媒の存在下、トリアルキルシラン、具体的にはトリエチルシラン等を反応させることにより行うことが出来る。その時の反応温度は、０℃から１００℃の間が好ましい。反応にあたっては、溶媒を使用しても良く、ジクロロメタン、クロロホルム、ジクロロエタン等のハロゲン化炭化水素が好ましい。
【００５４】
又、カルボニル基のアルキル化は、アルキルホスホニウム塩等のリン化合物を塩基と反応させて生成したリンイリドを、前記ビス（４−（４−ニトロベンジル）フェニル）アルカン誘導体と反応させ、生じた二重結合を還元することにより行うことができる。
【００５５】
リン化合物としては、メチルトリフェニルホスホニウムクロリド、メチルトリフェニルホスホニウムブロミド、エチルトリフェニルホスホニウムクロリド、エチルトリフェニルホスホニウムブロミド、プロピルトリフェニルホスホニウムクロリド、プロピルトリフェニルホスホニウムブロミド、イソプロピルトリフェニルホスホニウムクロリド、イソプロピルトリフェニルホスホニウムブロミド、ブチルトリフェニルホスホニウムクロリド、ブチルトリフェニルホスホニウムブロミド、イソブチルトリフェニルホスホニウムクロリド、イソブチルトリフェニルホスホニウムブロミド、ペンチルトリフェニルホスホニウムクロリド、ペンチルトリフェニルホスホニウムブロミド、シクロペンチルトリフェニルホスホニウムクロリド、シクロペンチルトリフェニルホスホニウムブロミド、ヘキシルトリフェニルホスホニウムクロリド、ヘキシルトリフェニルホスホニウムブロミド、シクロヘキシルトリフェニルホスホニウムクロリド、シクロヘキシルトリフェニルホスホニウムブロミド、ヘプチルトリフェニルホスホニウムクロリド、ヘプチルトリフェニルホスホニウムブロミド、２−エチルヘキシルトリフェニルホスホニウムクロリド、２−エチルヘキシルトリフェニルホスホニウムブロミド、オクチルトリフェニルホスホニウムクロリド、オクチルトリフェニルホスホニウムブロミド、ノニルトリフェニルホスホニウムクロリド、ノニルトリフェニルホスホニウムブロミド、デシルトリフェニルホスホニウムクロリド、デシルトリフェニルホスホニウムブロミド、ウンデシルトリフェニルホスホニウムクロリド、ウンデシルトリフェニルホスホニウムブロミド、ドデシルトリフェニルホスホニウムクロリド、ドデシルトリフェニルホスホニウムブロミド、などがあげられる。
【００５６】
塩基としては、水酸化ナトリウム、炭酸ナトリウム、ナトリウムメトキシド、ナトリウムエトキシド、カリウム−ｔ−ブトキシド、トリエチルアミン、ピリジン、１，５−ジアザビシクロ［４，３，０］ノネン−５、ｎ−ブチルリチウム、フェニルリチウム、ナトリウムアミド、水素化ナトリウムなどが使用できる。反応は、メタノール、エタノール、ジクロロメタン、ジクロロエタン、クロロホルム、エーテル、テトラヒドロフラン、ジメチルホルムアミド、ベンゼン、アンモニア、ジメチルスルホキシド、ニトロメタン、エチレングリコールジメチルエーテル、ジエチレングリコールジメチルエーテル等の溶媒中、リン化合物を攪拌溶解または懸濁し、塩基を作用させてイリドを生成させ、ここに前記ビス（４−（４−ニトロベンジル）フェニル）アルカン誘導体（必要に応じて溶媒に溶解させたもの）を滴下し、反応させる。その時の反応温度はイリドの反応性、安定性によるが、−７８℃から１５０℃の間が好ましい。反応終了後、水洗、抽出、シリカゲルカラム処理などにより精製する。
【００５７】
二重結合及びニトロ基の還元には、トルエン、キシレン、メタノール、エタノール、エチレングリコールモノエチルエーテル、エチレングリコールモノブチルエーテル、酢酸エチル、テトラヒドロフラン、酢酸等の溶媒中で、白金・カーボン、酸化白金、ラネーニッケル、パラジウムカーボン等の触媒を用い、必要により酢酸、塩酸、硫酸、リン酸、シュウ酸、トリフロロ酢酸等の酸を添加し、常圧または加圧下、０〜１５０℃で水素還元することにより行われる。あるいは、カルボニル基とニトロ基を、トルエン、キシレン、メタノール、エタノール、エチレングリコールモノエチルエーテル、エチレングリコールモノブチルエーテル、酢酸エチル、テトラヒドロフラン、酢酸、等の溶媒中で、白金・カーボン、酸化白金、ラネーニッケル、パラジウム・カーボン等の触媒を用い、必要により酢酸、塩酸、硫酸、リン酸、シュウ酸、トリフロロ酢酸等の酸を添加し、加圧下、８０℃から１５０℃で水素還元することもできる。前記式（３）、式（４）の置換基Ｒ11、Ｒ12、Ｒ13、Ｒ14、Ｒ21、Ｒ22、Ｒ23、Ｒ24及びＡ、更に前述のリン化合物のアルキル基を適宜選択する事により、目的のジアミノ化合物を製造することができる。
【００５８】
本発明のジアミノ化合物はその特有な化学構造のため、これから得られたポリイミド配向膜を用いた液晶表示素子は焼き付けが少ないとともに、低温から高温まで、特に６０から９０℃の比較的高温でも、高い電圧保持率を維持でき、更に高温高湿雰囲気下でも液晶パネル周辺部にＶthムラが発生しないという特徴を有している。本発明のジアミノ化合物は液晶配向膜用ポリイミド樹脂以外にも、比較的極性の弱いジアミノ化合物という特性を利用して各種ポリイミドコーティング剤、あるいはポリイミド樹脂成形品、フィルム、繊維などに利用することができる。さらには、ポリアミド樹脂、ポリアミドイミド樹脂、ポリ尿素樹脂の原料、あるいはエポキシ樹脂の硬化剤などとして用いることができる。
【実施例】
【００５９】
以下、本発明の化合物に関して、実施例により、より詳細に例示するとともに、この化合物を用いることにより得られる製品、すなわちポリイミド樹脂の液晶配向膜を応用例として示すが、本発明はこれらの実施例に限定されるものではない。
【００６０】
以下に示す応用例及び応用比較例において、焼き付きの度合は、Ｃ−Ｖカーブ法を用いて測定した。Ｃ−Ｖカーブ法は、液晶セルに２５ｍＶ、１ｋＨｚの交流を印加し、さらに周波数０．００３６Ｈｚの直流の三角波（以下、ＤＣ電圧という。）を重畳させ、ＤＣ電圧を−１０Ｖから１０Ｖの範囲で掃引することにより変化する容量Ｃを記録する方法である。ＤＣ電圧を正側（０→１０Ｖ）に掃引すると、容量は大きくなる。次に負側（１０→０Ｖ）に掃引すると、容量は小さくなる。０より負側（０→−１０Ｖ）に掃引すると、また容量は大きくなり、正側（−１０→０Ｖ）に掃引するとまた小さくなる。これを数サイクル繰り返すと、図１のような波形が得られる。液晶配向膜表面に電荷の偏りが生じ、この偏りが安定化すると、電圧が正側、負側両方において図１のようなヒステリシスカーブを描く。この図１をもとに、各Ｃ−Ｖ曲線に対し接線をひき、またＤＣ電圧が０のときの容量（Ｃ0 ）を示す直線を引く。そしてそれら各々の交点（α1〜α4）を求め、正側は｜α1−α2｜、負側は｜α3−α4｜の各２点間の電圧差を求めた後、これらの平均の電圧差、すなわち（｜α1−α2｜＋｜α3−α4｜）／２を求め、得られた値を残留電荷とした。残留電荷は、液晶セルの膜厚及び配向膜の膜厚が同じであれば、電荷の偏りとそしてその安定化を示すパラメーターとして用いることができる。すなわち残留電荷の小さい配向膜を用いるほど焼き付きを緩和できる。
【００６１】
電圧保持率は、図２のような回路で測定した。測定方法は、ゲートパルス幅６９μｓ、周波数３０Ｈｚ、波高±４．５Ｖの矩形波（ＶS）をソースに印加することにより変化するドレイン（ＶD）をオシロスコープより読み取ることによって行った。例えば、ソースに正の矩形波が印加されると次に負の矩形波が印加されるまでの間、ドレイン（ＶD）は正の値を示す。もし、保持率が１００％の場合、図３に示すＶDは、点線で表される長方形の軌道をとるのだが、普通ＶDは、除々に０近づく実線の軌道となる。そこで、測定した軌道の面積（Ｖ＝０と軌道によって囲まれる面積）すなわち斜線部分を算出し、これを４回行ない、平均値を求めた。まったく電圧が減少しなかった場合の面積を１００％として、これに対し、測定した面積の相対値を電圧保持率（％）とした。
【００６２】
Ｖthムラの観察液晶素子を６０℃、湿度９０％の高温高湿槽中に２００時間保持し、その後全面点灯させ、パネル周辺部のＶthムラを観察した。
【００６３】
実施例１
攪拌装置、温度計、及び窒素置換装置を付した１０リットルの３つ口フラスコに、塩化アルミニウム１３００ｇ（９．７５モル）と１，２−ジクロロエタン４．２リットルを混合し、氷冷下パラニトロベンゾイルクロリド１３２３ｇ（７．１３モル）を投入し、溶解させた。反応液を４７℃まで昇温した後、ジフェニルメタン５００ｇ（２．９７モル）の１，２−ジクロロエタン５００ミリリットル溶液を３時間３０分かけて滴下した。滴下終了後、５０℃で４時間攪拌した。液体クロマトグラフィーで反応の終了を確認したのち、反応液を７リットルの氷水に注ぎ、次いでクロロホルム７リットルで抽出した。６Ｎ−ＨＣｌ水溶液、炭酸水素ナトリウム水溶液、食塩水及び水で洗浄し、硫酸マグネシウムで溶液を乾燥させた。ロータリーエバポレーターでクロロホルムを除去し、十分に結晶が析出したところでろ過をした。ろ物をシリカゲルカラム処理し、クロロホルム／酢酸エチルで再結晶精製し、１，１−ビス（４−（４−ニトロベンゾイル）フェニル）メタンの結晶８６７ｇを得た。
【００６４】
攪拌装置、温度計、及び窒素置換装置を付した三ツ口フラスコに、Ｎ2シール下ブチルトリフェニルホスホニウムブロミド６１．６ｇ（０．１５４モル）及びテトラヒドロフラン２００ミリリットルを入れ、反応液を氷浴で３℃まで冷却した後１時間攪拌した。次にカリウム−ｔ−ブトキシド１７．４ｇ（０．１５５モル）を徐々に添加した。反応液はこの時瞬時に黄色になり少し発熱した。その後反応液を３から５℃に維持しながら４５分間攪拌した。ここに１，１−ビス（４−（４−ニトロベンゾイル）フェニル）メタン３０．０ｇ（０．０６４モル）のテトラヒドロフラン１リットル溶液を１時間かけて滴下し、さらに３から５℃に維持しながら８時間攪拌した。このとき色相は暗紫色に変化した。液体クロマトグラフィーで反応終了を確認した後、反応液を４００ミリリットルの氷水に注ぎ、４００ミリリットルの４Ｎ−ＨＣｌ水溶液を加え、クロロホルム８００ミリリットルで抽出した。その後６Ｎ−ＨＣｌ水溶液、炭酸水素ナトリウム水溶液、食塩水、水で洗浄し、ロータリーエバポレーターでクロロホルムを除去した。これをトルエンに溶解し、シリカゲル（８００ｇ）カラムで処理し、高粘液体状の１，１−ビス（４−（１−（４−ニトロフェニル）ブチリデン）フェニル）メタン１７．１ｇを得た。この取得物１７．１ｇを２００ミリリットルのテトラヒドロフランに溶解し、５％パラジウムカーボン触媒（水分５４．８％含）２．０ｇを加え、常圧にて室温下、攪拌しながら水素ガスと接触させた。水素の吸収が停止した後に触媒を濾別、濃縮し、シリカゲルカラムで処理し、１，１−ビス（４−（１−（４−アミノフェニル）ブチル）フェニル）メタン１０．５ｇを得た。この化合物は常温で高粘度の液体であった。この化合物のプロトン核磁気共鳴スペクトル（1Ｈ-ＮＭＲ、溶媒ＣＤＣｌ3、ＴＭＳ基準）は、６．５４−７．１６ppm（ｍ、１６Ｈ）
３．６３−３．８５ppm（ｍ、４Ｈ）
３．５１ppm（ｓ、４Ｈ）
０．７７−２．０２ppm（ｍ、１８Ｈ）
であった。またこの化合物の赤外線吸収スペクトルを図４に示した。
【００６５】
実施例２
攪拌装置、温度計、及び窒素置換装置を付した１０リットルの３つ口フラスコに、塩化鉄７０３ｇ（４．３３モル）と１，２−ジクロロエタン１．７リットルを混合し、氷冷下パラニトロベンゾイルクロリド７３２ｇ（３．９４モル）を投入し、溶解させた。反応液を８０℃まで昇温した後、ジフェニルシクロヘキサン３９５ｇ（１．６７モル）の１，２−ジクロロエタン６３０ミリリットル溶液を３時間４０分かけて滴下した。滴下終了後、穏やかに還流させながら６時間攪拌した。液体クロマトグラフィーで反応の終了を確認したのち、反応液を２リットルの氷に注ぎ、１リットルの４Ｎ−ＨＣｌ水溶液を加え、次いでクロロホルム１．５リットルで抽出した。６Ｎ−ＨＣｌ水溶液、炭酸水素ナトリウム水溶液、食塩水及び水で洗浄し、硫酸マグネシウムで溶液を乾燥させた。ロータリーエバポレーターでクロロホルムを除去し、熱いうちに酢酸エチル７００ミリリットルを加え放冷し、結晶を析出させた。析出した結晶をろ過し、ろ物をシリカゲルカラム処理し、クロロホルム／酢酸エチルで再結晶精製し、１，１−ビス（４−（４−ニトロベンゾイル）フェニル）シクロヘキサンの結晶４８５ｇを得た。
【００６６】
攪拌装置、温度計、及び窒素置換装置を付した三ツ口フラスコに、Ｎ2シール下メチルトリフェニルホスホニウムブロミド５４．０ｇ（０．１５８モル）及びテトラヒドロフラン７５０ミリリットルを入れ、攪拌しながら固体を含むスラリー液をマントルヒーターにて５０から５５℃で１時間加熱した。その後−５℃のバスをセットし反応液を３℃まで冷却した後カリウム−t−ブトキシド１７．０ｇ（０．１５１モル）を添加した。反応液はこの時瞬時に黄色になり少し発熱した。その後反応液を４から５℃に維持しながら４５分間攪拌した。バス温度を−１０℃まで下げ反応液を２℃とした後１，１−ビス（４−（４−ニトロベンゾイル）フェニル）シクロヘキサン３０．０ ｇ（０．０５６モル）を徐々に添加した。色相が暗紫色に変化すると共に発熱が起こり反応液温が５℃まで上昇した。反応液を３から５℃に維持して４時間攪拌した。液体クロマトグラフィーで反応終了を確認した後、反応液を７５０ミリリットルの氷水に注ぎ、次いでクロロホルム２５０ミリリットルを加え抽出した。その後６Ｎ−ＨＣｌ水溶液、炭酸水素ナトリウム水溶液、食塩水、水で洗浄し、ロータリーエバポレーターでクロロホルムを除去して高粘度液体５９．３ｇを得た。この取得物５９．３ｇを等量のクロロホルムに溶解、クロロホルム溶媒でシリカゲル（２５０ｇ）カラムで処理し、溶媒除去した後、トルエンに再び溶解し、シリカゲル（１００ｇ）カラムで処理し純度９７．３％の留分を濃縮して高粘度液体状の１，１−ビス（４−（１−（４−ニトロフェニル）ビニリデン）フェニル）シクロヘキサン５．０ｇを得た。この取得物５．０ｇを１５ミリリットルのテトラヒドロフランに溶解し、５％パラジウムカーボン触媒（水分５４．８％含）０．５ｇを加え、常圧にて室温下、攪拌しながら水素ガスと接触させた。水素の吸収が停止した後に触媒を濾別し、濾液を濃縮することにより、１，１−ビス（４−（１−（４−アミノフェニル）エチル）フェニル）シクロヘキサン３．０ｇを得た。この化合物は常温で高粘度の液体であった。この化合物のプロトン核磁気共鳴スペクトル（1Ｈ-ＮＭＲ、溶媒ＣＤＣｌ3、ＴＭＳ基準）は、６．５５−７．２１ppm（ｍ、１６Ｈ）
３．９６ppm（ｑ、２Ｈ）
３．５３ppm（ｓ、４Ｈ）
１．２６−２．３６ppm（ｍ、１６Ｈ）
であった。またこの化合物の赤外線吸収スペクトルを図５に示した。
【００６７】
実施例３
攪拌装置、温度計、及び窒素置換装置を付した１０リットルの３つ口フラスコに、塩化鉄６２９ｇ（３．８８モル）と１，２−ジクロロエタン１．７リットルを混合し、氷冷下パラニトロベンゾイルクロリド５９５ｇ（３．２１モル）を投入し、溶解させた。反応液を８０℃まで昇温した後、１，１−ジフェニル−４−ブチルシクロヘキサン３９１ｇ（１．３４モル）の１，２−ジクロロエタン６３０ミリリットル溶液を３時間３０分かけて滴下した。滴下終了後、穏やかに還流させながら６時間攪拌した。液体クロマトグラフィーで反応の終了を確認したのち、反応液を２リットルの氷に注ぎ、１リットルの４Ｎ−ＨＣｌ水溶液を加え、次いでクロロホルム１．５リットルで抽出した。６Ｎ−ＨＣｌ水溶液、炭酸水素ナトリウム水溶液、食塩水及び水で洗浄し、硫酸マグネシウムで溶液を乾燥させた。ロータリーエバポレーターでクロロホルムを除去し、シリカゲルカラム処理し、酢酸エチルで再結晶精製し、１，１−ビス（４−（４−ニトロベンゾイル）フェニル）−４−ブチルシクロヘキサンの結晶４３５ｇを得た。
【００６８】
攪拌装置、温度計、及び窒素置換装置を付した三ツ口フラスコに、Ｎ2シール下メチルトリフェニルホスホニウムブロミド４９．２ｇ（０．１３８モル）及びテトラヒドロフラン７５０ミリリットルを入れ、攪拌しながら固体を含むスラリー液をマントルヒーターにて５０から５５℃で１時間加熱した。その後−５℃のバスをセットし反応液を３℃まで冷却した後カリウム−t−ブトキシド１４．３ｇ（０．１２８モル）を添加した。反応液はこの時瞬時に黄色になり少し発熱した。その後反応液を４から５℃に維持しながら４５分間攪拌した。バス温度を−１０℃まで下げ反応液を２℃とした後１，１−ビス（４−（４−ニトロベンゾイル）フェニル）−４−ブチルシクロヘキサン３０．２ｇ（０．０５１モル）を徐々に添加した。色相が暗紫色に変化すると共に発熱が起こり反応液温が５℃まで上昇した。反応液を３から５℃に維持して４時間攪拌した。液体クロマトグラフィーで反応終了を確認した後反応液を７５０ミリリットルの氷水に注ぎ、次いでクロロホルム２５０ミリリットルを加え抽出した。その後６Ｎ−ＨＣｌ水溶液、炭酸水素ナトリウム水溶液、食塩水、水で洗浄し、ロータリーエバポレーターでクロロホルムを除去して高粘度液体８５．９ｇを得た。この取得物８５．９ｇを等量のトルエンに溶解し、シリカゲル（１Ｋｇ）カラムで処理し純度９９．５％の留分を濃縮して高粘度液体状の１，１−ビス（４−（１−（４−ニトロフェニル）ビニリデン）フェニル）−４−ブチルシクロヘキサン２９．６ｇを得た。この取得物２９．０ｇを１５０ミリリットルのテトラヒドロフランに溶解し、５％パラジウムカーボン触媒（水分５４．８％含）３．０ｇを加え、常圧にて室温下、攪拌しながら水素ガスと接触させた。水素の吸収が停止した後に触媒を濾別した濾液を濃縮することにより、１，１−ビス（４−（１−（４−アミノフェニル）エチル）フェニル）−４−ブチルシクロヘキサン２５．２ｇを得た。この化合物は常温で高粘度の液体であった。この化合物のプロトン核磁気共鳴スペクトル（1Ｈ-ＮＭＲ、溶媒ＣＤＣｌ3、ＴＭＳ基準）は、６．５３−７．１８ppm（ｍ、１６Ｈ）
３．８１−４．１４ppm（ｍ、２Ｈ）
３．１５ppm（ｓ、４Ｈ）
０．８５−２．６６ppm（ｍ、２４Ｈ）
であった。またこの化合物の赤外線吸収スペクトルを図６に示した。
【００６９】
応用例１
攪拌装置、温度計、コンデンサー及び窒素置換装置を付した２００ミリリットルの４つ口フラスコに、脱水精製したＮ−メチル−２−ピロリドン５０ｇ、ついで１，１−ビス（４−（１−（４−アミノフェニル）ブチル）フェニル）メタン８．１６ｇを仕込み攪拌溶解した。これを１３℃に冷却してピロメリット酸二無水物３．６９ｇを一度に投入し、冷却しながら攪はん反応させた。一時間後、パラアミノフェニルトリメトキシシラン０．１１ｇを加えて２０℃で１時間攪拌反応させた。その後、反応液をＮ−メチル−２−ピロリドン５７．６ｇで希釈することによりポリアミド酸１０重量％の透明溶液が得られた。この溶液の２５℃における粘度は１８２０mP・sであった。
【００７０】
この溶液にエチレングリコ−ルモノブチルエ−テルとＮ−メチル−２−ピロリドンとの１：１の混合溶液を加えてポリアミド酸を３重量％に希釈した後、片面にＩＴＯ電極を設けた透明ガラス基盤上に回転塗布法（スピンナー法）で塗布した。回転条件は５０００rpm、１５秒であった。塗布後１００度で１０分乾燥した後、オーブン中で一時間かけて２００℃まで昇温を行い、２００℃で９０分間加熱処理を行い、膜厚約６０ｎｍのポリイミドを得た。このポリイミド膜が形成された基盤２枚の塗膜面をそれぞれラビング処理し液晶配向膜とし、ラビング方向が平行で、かつ互いに対向するようにセル厚６ミクロンの液晶セルを組み立て、チッソ社製ＴＦＴ用液晶ＦＢ０１を封入した。封入後１２０℃で３０分間アイソトロピック処理を行い、室温まで徐冷して液晶素子を得た。この液晶素子の残留電荷は２５℃で０．０６Ｖであり、２０℃、６０℃、９０℃における電圧保持率はそれぞれ９８．１％、９７．４％、９５．０％であった。又、パネル周辺部のＶthムラの発生は見られなかった。
【００７１】
応用例２
攪拌装置、温度計、コンデンサー及び窒素置換装置を付した２００ミリリットルの４つ口フラスコに、脱水精製したＮ−メチル−２−ピロリドン５０ｇ、ついで１，１−ビス（４−（１−（４−アミノフェニル）エチル）フェニル）シクロヘキサン７．９０ｇを仕込み攪拌溶解した。これを１３℃に冷却してピロメリット酸二無水物３．６９ｇを一度に投入し、冷却しながら攪はん反応させた。一時間後、パラアミノフェニルトリメトキシシラン０．１１ｇを加えて２０℃で１時間攪拌反応させた。その後、反応液をＮ−メチル−２−ピロリドン５５．３ｇで希釈することによりポリアミド酸１０重量％の透明溶液が得られた。この溶液の２５℃における粘度は１９７０mP・sであった。
【００７２】
この溶液にエチレングリコ−ルモノブチルエ−テルとＮ−メチル−２−ピロリドンとの１：１の混合溶液を加えてポリアミド酸を３重量％に希釈した後、片面にＩＴＯ電極を設けた透明ガラス基盤上に回転塗布法（スピンナー法）で塗布した。回転条件は５０００rpm、１５秒であった。塗布後１００度で１０分乾燥した後、オーブン中で一時間かけて２００℃まで昇温を行い、２００℃で９０分間加熱処理を行い、膜厚約６０ｎｍのポリイミドを得た。このポリイミド膜が形成された基盤２枚の塗膜面をそれぞれラビング処理し液晶配向膜とし、ラビング方向が平行で、かつ互いに対向するようにセル厚６ミクロンの液晶セルを組み立て、チッソ社製ＴＦＴ用液晶ＦＢ０１を封入した。封入後１２０℃で３０分間アイソトロピック処理を行い、室温まで徐冷して液晶素子を得た。この液晶素子の残留電荷は２５℃で０．０５Ｖであり、２０℃、６０℃、９０℃における電圧保持率はそれぞれ９８．７％、９７．６％、９５．６％であった。又、パネル周辺部のＶthムラの発生は見られなかった。
【００７３】
応用例３
攪拌装置、温度計、コンデンサー及び窒素置換装置を付した２００ミリリットルの４つ口フラスコに、脱水精製したＮ−メチル−２−ピロリドン５０ｇ、ついで１，１−ビス（４−（１−（４−アミノフェニル）エチル）フェニル）−４−ブチルシクロヘキサン８．８３ｇを仕込み攪拌溶解した。これを１３℃に冷却してピロメリット酸二無水物３．６９ｇを一度に投入し、冷却しながら攪はん反応させた。一時間後、パラアミノフェニルトリメトキシシラン０．１１ｇを加えて２０℃で１時間攪拌反応させた。その後、反応液をＮ−メチル−２−ピロリドン（ＮＭＰ）６３．７ｇで希釈することによりポリアミド酸１０重量％の透明溶液が得られた。この溶液の２５℃における粘度は１９２０mP・sであった。
【００７４】
この溶液にエチレングリコ−ルモノブチルエ−テルとＮＭＰとの１：１の混合溶液を加えてポリアミド酸を３重量％に希釈した後、片面にＩＴＯ電極を設けた透明ガラス基盤上に回転塗布法（スピンナー法）で塗布した。回転条件は５０００rpm、１５秒であった。塗布後１００度で１０分乾燥した後、オーブン中で一時間かけて２００℃まで昇温を行い、２００℃で９０分間加熱処理を行い、膜厚約６０ｎｍのポリイミドを得た。このポリイミド膜が形成された基板２枚の塗膜面をそれぞれラビング処理し液晶配向膜とし、ラビング方向が平行で、かつ互いに対向するようにセル厚６ミクロンの液晶セルを組み立て、チッソ社製ＴＦＴ用液晶ＦＢ０１を封入した。封入後１２０℃で３０分間アイソトロピック処理を行い、室温まで徐冷して液晶素子を得た。この液晶素子の残留電荷は２５℃で０．０５Ｖであり、２０℃、６０℃、９０℃における電圧保持率はそれぞれ９８．６％、９７．７％、９５．７％であった。又、パネル周辺部のＶthムラの発生は見られなかった。
【００７５】
応用比較例１
応用例１において１，２−ビス（４−（４−アミノベンジル）フェニル）エタンの７．８０ｇの代わりに２，２−ビス（４−（４−アミノフェノキシ）フェニル）プロパン７．４０ｇを用いる以外は応用例１に準じてポリアミド酸を得た。これを用い、応用例１に準じて液晶素子を得た。この液晶素子の残留電荷は２５℃で０．２０Ｖ、２０℃、６０℃、９０℃における電圧保持率はそれぞれ９０．０％、８２．３％、６５．６％であった。又、パネル周辺部にはＶthムラが発生した。
【００７６】
応用比較例２
応用例１において１，２−ビス（４−（４−アミノベンジル）フェニル）エタン７．８０ｇの代わりに４，４−ジアミノジフェニルエーテル３．３３ｇを用いる以外は応用例１に準じてポリアミド酸を得た。これを用い、応用例１に準じて液晶素子を得た。この液晶素子の残留電荷は２５℃で０．２６Ｖ、２０℃、６０℃、９０℃における電圧保持率はそれぞれ８９．０％、８０．１％、５８．４％であった。又、パネル周辺部にはＶthムラが発生した。
【図面の簡単な説明】
【００７７】
【図１】Ｃ−Ｖヒステリシス曲線を示す図である。
【図２】電圧保持率の測定に用いられる回路図である。
【図３】ＶSは、ゲートパルス幅６９μｓ、周波数３０ＨＺ、波高±４．５Ｖの矩形波である。ＶDは、図２に示す回路のソースにＶSを印加し、オシロスコープより読み取った波形である。
【図４】実施例１で得られたジアミノ化合物の赤外線吸収スペクトル図である。図において、wavenumberの単位はｃｍ−1である。以下同様。
【図５】実施例２で得られたジアミノ化合物の赤外線吸収スペクトル図である。
【図６】実施例３で得られたジアミノ化合物の赤外線吸収スペクトル図である。
【図１】
2005097318.tif 000015
【図２】
2005097318.tif 000016
【図３】
2005097318.tif 000017
【図４】
2005097318.tif 000018
【図５】
2005097318.tif 000019
【図６】
2005097318.tif 000020